АДДИТИВНЫЕ СТРОИТЕЛЬНЫЕ СМЕСИ С МИКРОЧАСТИЦАМИ, ОБОЛОЧКИ КОТОРЫХ ЯВЛЯЮТСЯ ПОРИСТЫМИ И/ИЛИ ГИДРОФИЛЬНЫМИ

1. Применение полимерных микрочастиц, имеющих полое пространство и водопроницаемую оболочку в гидравлически затвердевающих строительных смесях.
2. Применение по п.1, причем водопроницаемая оболочка микрочастиц является пористой и/или содержит гидрофильные группы.
3. Применение по п.1, причем оболочка микрочастиц содержит мономеры с гидрофильными группами.
4. Применение по п.3, причем оболочка микрочастиц содержит мономеры с кислотными группами, гидрокси, амина, амида и/или циано и/или смеси данных мономеров.
5. Применение по п.1, причем водопроницаемая оболочка микрочастиц является пористой.
6. Применение по п.1, причем микрочастицы состоят из полимерных частиц, которые содержат разбухшее с помощью водного основания полимерное ядро (А), которое содержит один или несколько ненасыщенных мономеров (производное) карбоновой кислоты, а также полимерную оболочку (В), которая преимущественно состоит из неионных, этилен-ненасыщенных мономеров.
7. Применение по п.6, причем ненасыщенные мономеры (производного) карбоновой кислоты выбирают из группы акриловой кислоты, метакриловой кислоты, малеиновой кислоты, ангидрида малеиновой кислоты, фумаровой кислоты, итаконовой кислоты и кротоновой кислоты.
8. Применение по п.6, причем неионные, этилен-ненасыщенные мономеры выбирают из стирола, бутадиена, винилтолуола, этилена, винилацетата, винилхлорида, винилиденхлорида, акрилнитрила, акриламида, метакриламида, сложного алкилового эфира, имеющего от 1 до 12 атомов углерода, акриловой кислоты или метакриловой кислоты.
9. Применение по п.1, причем микрочастицы имеют содержание полимера от 2 до 98 мас.%.
10. Применение по п.1, причем микрочастицы имеют средний размер частиц от 100 до 5000 нм.
11. Применение по п.10, причем микрочастицы имеют средний размер частиц от 200 до 2000 нм.
12. Применение по п.11, причем микрочастицы имеют средний размер частиц от 250 до 1000 нм.
13. Применение по п.1, причем микрочастицы используют в количестве от 0,01 до 5 об.%, в расчете на строительную смесь.
14. Применение по п.13, причем микрочастицы используют в количестве от 0,1 до 0,5 об.%, в расчете на строительную смесь.
15. Применение по п.1, причем строительные смеси состоят из связующего вещества, выбираемого из группы цемента, извести, гипса и ангидрита.
16. Применение по п.1, причем в случае строительных смесей речь идет о бетоне или строительном растворе.